Brevet FR3076075A1 — publié le 20190628

PROCEDE DE FABRICATION D'UN DISPOSITIF ELECTROLUMINESCENT DESCRIPTION DOMAINE TECHNIQUE La présente invention concerne un procédé de fabrication d'un dispositif électroluminescent. En particulier, la présente invention concerne un procédé de fabrication d'un dispositif électroluminescent mettant en oeuvre un report des structures électroluminescentes par l'intermédiaire d'un substrat temporaire. A cet égard, le procédé d'assemblage mettant en oeuvre le substrat temporaire est exécuté au moyen d'une couche d'adhésion adaptée pour former une électrode commune aux structures électroluminescentes et pour absorber des contraintes mécaniques susceptibles s'apparaître lors du procédé de fabrication. ART ANTÉRIEUR Un procédé de fabrication d'un dispositif électroluminescent 10, connu de l'état de la technique, est représenté aux figures la à le. Il comprend les étapes suivantes : a) la formation de structures électroluminescentes 20 sur une face, dite face avant 31, d'un premier substrat 30, lesdites structures électroluminescentes 20 sont séparées les unes des autres par des tranchées 21, et comprennent une électrode commune 22 les connectant électriquement selon leur face libre 23 (figure la) ; b) un premier assemblage des structures électroluminescentes 20 avec une face, dite face temporaire 41, d'un substrat temporaire 40 au moyen d'une couche d'adhésion 42 (figure lb) ; c) un amincissement, au moins partiel, du premier substrat 30 destiné à découvrir les tranchées 21 (figure 1c); d) un second assemblage des structures électroluminescentes 20 avec une face, dite face d'accueil 51, d'un substrat d'accueil 50, le substrat d'accueil 50 comprenant des moyens d'interconnexion 52, qui en combinaison avec l'électrode 2 commune 22, sont agencés pour adresser de manière individuelle chacune des structures électroluminescentes 20 (figure 1d); e) un retrait total du substrat temporaire 40 et de la couche d'adhésion 42 (figure le). 5 A l'issue de l'étape e), les structures électroluminescentes 20 sont en contact avec les moyens d'interconnexion 52 par leur face opposée à la face libre 23, dite face de contact. Les structures électroluminescentes 20 peuvent comprendre des diodes électroluminescentes susceptibles d'émettre un rayonnement lumineux par leur face 10 libre. Les diodes électroluminescentes peuvent être des diodes électroluminescentes 2D, à savoir planaires, et ainsi comprendre un empilement de films semi-conducteurs. De manière alternative, les diodes électroluminescentes peuvent être 15 des diodes électroluminescentes 3D comprenant, chacune, une pluralité de nanofils électroluminescents perpendiculaires à la face libre 23. Cependant, ce procédé de fabrication connu de l'état de la technique n'est pas satisfaisant. En effet, l'électrode commune est généralement une couche de métal 20 ou de semi-conducteur dopé, qui recouvre les tranchées 21 de manière à assurer une continuité de la connexion électrique entre les faces libres 23 des structures électroluminescentes 20. Cependant, l'électrode commune 22 présente, à l'endroit même du recouvrement des tranchées 21, une zone de faiblesse mécanique qui concentre toutes 25 les contraintes pouvant survenir lors des différentes étapes du procédé de fabrication du dispositif électroluminescent 10. De telles contraintes sont notamment observées à l'issue du second assemblage, et ont pour origine la non planéité des faces mises en contact, cette non planéité étant en particulier induite par les moyens d'interconnexion 52 disposés sur la face d'accueil. 3 Aussi, une trop forte concentration desdites contraintes peut mener à une rupture de l'électrode commune 22 (en d'autres termes à une discontinuité électrique), et par voie de conséquence, à une impossibilité d'adresser individuellement les structures électroluminescentes 20. 5 Par ailleurs, l'étape e) de retrait du substrat temporaire 40 est également accompagnée d'un retrait de la couche d'adhésion 42 qui peut être long et coûteux à mettre en oeuvre. Un but de la présente invention est alors de proposer un procédé de fabrication plus simple à mettre en oeuvre que le procédé de fabrication connu de l'état 10 de la technique. Un autre but de la présente invention est de proposer un procédé conférant à la structure électroluminescente une meilleure tenue mécanique. Un autre but de la présente invention est de proposer un procédé de fabrication plus tolérant à la non planéité des faces mises en contact lors du second 15 assemblage. EXPOSÉ DE L'INVENTION Les buts de la présente invention sont, au moins en partie, atteints par un procédé de fabrication d'un dispositif électroluminescent, le procédé comprenant : a) une première étape de formation d'une structure temporaire qui 20 comprend une pluralité de structures électroluminescentes individuelles séparées les unes des autres par des tranchées et comprenant chacune une face, dite face électroluminescente, par laquelle lesdites structures sont susceptibles d'émettre un rayonnement lumineux, les structures électroluminescentes étant collées selon leur face électroluminescente, au moyen d'une couche d'adhésion sur une face, dite face 25 temporaire, d'un substrat temporaire ; b) une étape d'assemblage qui comprend la mise en contact des structures électroluminescentes selon une face opposée à la face électroluminescente dite face arrière, avec une face, dite face d'accueil, d'un substrat d'accueil ; c) une étape de retrait, au moins partiel, du substrat temporaire ; 4 le procédé étant caractérisé en ce que la couche d'adhésion, qui comprend un matériau polymère organique électriquement conducteur et au moins partiellement transparent au rayonnement lumineux, est, au moins en partie, conservée à l'issue de l'étape c) et forme une électrode commune aux faces électroluminescentes 5 dont l'épaisseur est supérieure à 20 nm, avantageusement supérieure à 500 nm, encore plus avantageusement supérieure à 1 um. Selon un mode de mise en oeuvre, l'étape a) comprend la formation de la couche d'adhésion sur l'un ou l'autre du substrat temporaire ou d'un premier substrat, le premier substrat comprenant sur une de ses faces, dite première face, la pluralité de 10 structures électroluminescentes. Selon un mode de mise en oeuvre, l'étape a) comprend en outre une étape d'assemblage, dite étape d'assemblage temporaire, du substrat temporaire et du premier substrat. Selon un mode de mise en oeuvre, l'étape a) comprend également le 15 retrait au moins partiel du premier substrat. Selon un mode de mise en oeuvre, une couche intermédiaire comprenant un oxyde transparent conducteur est formée en contact direct des faces électroluminescentes de chacune des structures électroluminescentes. Selon un mode de mise en oeuvre, le procédé de fabrication comprend 20 en outre la formation d'ouvertures traversantes dans la couche d'adhésion exposant partiellement les faces électroluminescentes, les ouvertures traversantes étant avantageusement formées par une étape de gravure sèche ou liquide. Selon un mode de mise en oeuvre, la formation des ouvertures traversantes est adaptée pour conserver une section de la couche d'adhésion recouvrant 25 les tranchées et un contour d'une largeur prédéterminée des faces électroluminescentes. Selon un mode de mise en oeuvre, la formation des ouvertures des traversantes est exécutée soit au cours de l'étape a), soit à l'issue de l'étape c). Selon un mode de mise en oeuvre, la couche d'adhésion comprend des secondes tranchées formées de manière conforme aux tranchées, et comblées par un 5 matériau conducteur, avantageusement le matériau conducteur comprend un oxyde transparent conducteur. Selon un mode de mise en oeuvre, le matériau polymère organique comprend au moins un des matériaux choisi parmi : Pedot PSS, poly(3,4- 5 ethylenedioxythiophene): poly(styrenesulfonate) (Pedot :PSS), Poly(fluorene)s, polyphenylenes, polypyrenes, Polyazulenes, polynaphthalenes, poly(pyrrole)s (PPY), polycarbazoles, polyindoles, polyazepines, polyanilines (PANI), poly(thiophene)s (PT), poly(p-phenylene sulfide) (PPS), Poly(acetylene)s (PAC), Poly(p-phenylene vinylene) (PPV). Selon un mode de mise en oeuvre, les structures électroluminescentes 10 comprennent, de leur face électroluminescente vers leur face arrière, une couche électroluminescente reposant sur un substrat support présentant une épaisseur inférieure à 10 um, avantageusement inférieur à 5 um. Selon un mode de mise en oeuvre, les structures électroluminescentes comprennent chacune une couche active intercalée entre une première couche de semi- 15 conducteur et une seconde couche de semi-conducteur. Selon un mode de mise en oeuvre, la couche électroluminescente comprend une pluralité de nanofils perpendiculaires à la face électroluminescente. Selon un mode de mise en oeuvre, les structures électroluminescentes sont agencées de manière matricielle. 20 Selon un mode de mise en oeuvre, le substrat temporaire n'est retiré que partiellement à l'étape c), et comprend un matériau dont la transmission optique dans le domaine de longueurs d'ondes couvert par le rayonnement lumineux est supérieure à 1%, avantageusement supérieure à 50%, encore plus avantageusement supérieure à 90%. 25 Selon un mode de mise en oeuvre, le substrat d'accueil comprend, sur sa face d'accueil, des moyens d'interconnexion, qui en combinaison avec l'électrode commune, sont agencés pour adresser de manière individuelle chacune des structures électroluminescentes. 6 BRÈVE DESCRIPTION DES DESSINS D'autres caractéristiques et avantages apparaîtront dans la description qui va suivre du procédé de fabrication d'un dispositif électroluminescent selon l'invention, donnés à titre d'exemples non limitatifs, en référence aux dessins annexés 5 dans lesquels : - les figures la à le sont des représentations schématiques des étapes a) à e) d'un procédé de fabrication d'un dispositif électroluminescent connu de l'état de la technique ; - les figures 2a à 2e sont des représentations schématiques des étapes 10 a) à c) d'un procédé de fabrication d'un dispositif électroluminescent selon un premier mode de réalisation de la présente invention ; - la figure 3 est une représentation schématique du dispositif électroluminescent obtenu selon une variante du premier mode de réalisation de la présente invention ; 15 - la figure 4 est une représentation schématique du dispositif électroluminescent obtenu selon un second mode de réalisation de la présente invention ; - la figure 5 est une représentation graphique du potentiel de masse simulé (axe vertical en V) d'une électrode commune de 10 um d'épaisseur et faite de 20 Pedot :PSS, en fonction de la distance (axe horizontal, en m) du bord B (abscisse nulle) vers le centre C (abscisse égale à 0,014 m), la simulation étant exécutée en imposant une densité de courant de 7500 A/m2 traversant ladite électrode. EXPOSÉ DÉTAILLÉ DE MODES DE RÉALISATION PARTICULIERS L'invention décrite de manière détaillée ci-dessous met en oeuvre un 25 procédé de fabrication d'un dispositif électroluminescent. A cet égard, la présente invention propose un procédé de report de structures électroluminescentes, formées sur un premier substrat, vers un substrat d'accueil. En particulier, le report, selon la présente invention, implique un report intermédiaire des structures électroluminescentes par 7 assemblage du premier substrat et d'un substrat temporaire au moyen d'une couche d'adhésion. Selon la présente invention, la couche d'adhésion, conservée à l'issue du procédé de fabrication, forme une électrode commune aux faces électroluminescentes et 5 est faite d'un matériau polymère transparent et conducteur électrique adaptée pour améliorer la tenue mécanique du dispositif électroluminescent par rapport aux dispositifs connus de l'état de la technique. Aux figures 2a à 4, on peut voir des exemples de mise en oeuvre du procédé de fabrication d'un dispositif électroluminescent 100 selon la présente invention. 10 Le procédé comprend une étape a) de formation d'une structure temporaire 200 (figure 2b). La structure temporaire 200 comprend alors une pluralité de structures électroluminescentes 320, séparées par des tranchées 350, et chacune collées selon une face, dite face électroluminescente 330, sur une face, dite face temporaire 220, d'un 15 substrat temporaire 210 au moyen d'une couche d'adhésion 360. Le substrat temporaire 210 peut comprendre tout type de matériau, et en particulier du silicium, de la silice (verre) ou encore un métal. Par « structure électroluminescente », on entend généralement une structure qui, dès lors qu'elle est traversée par un courant, émet un rayonnement 20 lumineux. A cet égard, les structures électroluminescentes 320 sont susceptibles d'émettre le rayonnement lumineux par leur face électroluminescente 330. Par « rayonnement lumineux », on entend par exemple un rayonnement dans une gamme de longueurs d'ondes du domaine visible, par exemple dans une gamme 25 de longueurs d'ondes comprise entre 400 nm et 800 nm. La couche d'adhésion 360 comprend un matériau polymère électriquement conducteur, et est destinée à former une électrode commune 360a aux faces électroluminescentes 330 (figures 2e, 3 et 4). 8 Par « électriquement conducteur », on entend généralement un matériau dont la conductivité électrique est supérieure à 103 S/rn, préférentiellement supérieure à 4*105S/m. L'étape a) peut comprendre la formation de la couche d'adhésion 360 5 sur l'un ou l'autre du substrat temporaire 210 ou d'un premier substrat 300, qui comprend sur une de ses faces, dite première face 310, la pluralité de structures électroluminescentes 320 séparées par les tranchées 350 (figure 2a). Il est alors entendu que la couche d'adhésion 360 peut être formée soit sur la face temporaire 220 ou en recouvrement des faces électroluminescentes 330 des 10 structures électroluminescentes 320 et des tranchées 350. L'étape a) peut, en outre, comprendre une étape d'assemblage, dite étape d'assemblage temporaire du substrat temporaire 210 et du premier substrat 300, la couche d'adhésion 360 se retrouvant ainsi intercalée entre le substrat temporaire 210 et le premier substrat 300. 15 Enfin l'étape a) peut comprendre une étape de retrait du premier substrat 300 (figure 2c). L'étape de retrait peut être exécutée par amincissement du premier substrat 300, et en particulier par abrasion mécanique (« Grinding » selon la terminologie Anglo-Saxonne). 20 En particulier, le retrait du premier substrat 300 peut être complet, ou n'être que partiel de manière à laisser un reliquat, dit substrat support 380, dudit premier substrat sur les faces, dites faces arrières 340 des structures électroluminescentes 320, et opposées aux faces électroluminescentes 330. L'épaisseur du substrat support 380 peut être inférieure à 20 um, 25 avantageusement inférieure à 10 um, encore plus avantageusement inférieure à 5 um. Dans ce cas de figure, les tranchées 350 séparant les structures électroluminescentes 320 se prolongent en partie dans l'épaisseur du premier substrat 300, et l'étape de retrait partiel est exécutée de manière à découvrir lesdites tranchées 350. 9 Ainsi, à l'issue de l'étape de retrait, au moins partiel, du premier substrat 300, les structures électroluminescentes 320 se trouvent désolidarisées les unes des autres, et ne sont en contact qu'avec la couche d'adhésion 360 par leur face électroluminescente 330. 5 Selon une première alternative, les structures électroluminescentes 320 peuvent comprendre une couche active intercalée entre une première couche de semiconducteur et une seconde couche de semi-conducteur. La première couche de semi-conducteur peut comprendre du GaN de type n (par type n, on entend dopé avec des espèces donneuses d'électrons). 10 La seconde couche de semi-conducteur peut comprendre du GaN de type p (par type p, on entend dopé avec des espèces donneuses de trous). La couche active peut comprendre au moins un des matériaux choisi parmi : GaN, GaAs, InGaN, InGaAIP. La couche active, la première couche de semi-conducteur et la seconde 15 couche de semi-conducteur peuvent être formées par des techniques de dépôt de films par épitaxie sur la première face 310 du premier substrat 300. La formation desdites couches fait appel à des techniques connues de l'homme du métier et n'est donc pas décrite en détails dans la présente invention. La formation desdits films peut également être suivie d'une étape de 20 gravure destinée à former les tranchées 350. Selon une seconde alternative, la structure électroluminescente 320 peut comprendre des nanofils ou des microfils perpendiculaires à la face électroluminescente 330. Par « microfil » ou « nanofil », on entend une structure 25 tridimensionnelle de forme allongée selon une direction privilégiée dont au moins deux dimensions, appelées dimensions mineures, sont comprises entre 5 nm et 2,5 um, de préférence entre 50 nm et 2,5 um, la troisième dimension, appelée dimension majeure, étant au moins égale à 1 fois, de préférence au moins 5 fois et encore plus préférentiellement au moins 10 fois, la plus grande des dimensions mineures. Dans 30 certains modes de réalisation, les dimensions mineures peuvent être inférieures ou 10 égales à environ 1 um, de préférence comprises entre 100 nm et 1 um, plus préférentiellement entre 100 nm et 300 nm. Dans certains modes de réalisation, la hauteur de chaque microfil ou nanofil peut être supérieure ou égale à 500 nm, de préférence comprise entre 1 um et 50 um. 5 Chaque nanofil microfil peut comprendre de façon non limitative un empilement formé, d'une zone d'InGaN-n, d'une zone active, d'une zone de GaN-p ou d'InGaN-p. A cet égard, l'homme du métier peut consulter la demande de brevet [1] citée à la fin de la description, et plus particulièrement, de la page 19 ligne 24 à la page 10 20 ligne 10. L'ensemble des nanofils ou microfils d'une structure électroluminescente 320 repose avantageusement sur le substrat support 380. La pluralité de structures électroluminescentes 320 peut être agencée, par exemple, sous forme matricielle. 15 Par (( forme matricielle », on entend un maillage à N lignes et M colonnes. Chaque structure électroluminescente 320 est alors disposée à l'intersection d'une ligne avec une colonne du maillage. Une couche intermédiaire 370 comprenant un oxyde transparent conducteur, notamment un alliage d'oxyde d'indium et de titane, peut être formée en 20 contact direct avec la face électroluminescente 330 de chacune des structures électroluminescentes 320. La couche intermédiaire 370 peut être formée par des techniques connues de l'homme du métier. L'étape a) est alors suivie d'une étape b) d'assemblage qui comprend la 25 mise en contact des structures électroluminescentes 320 selon leur face arrière 340 avec une face, dite face d'accueil 510, d'un substrat d'accueil 500 (figure 2d). La face d'accueil 510 peut en particulier comprendre des moyens d'interconnexion 520 agencés, en combinaison avec l'électrode commune 360a, pour adresser de manière individuelle chacune des structures électroluminescentes 320. 11 Les moyens d'interconnexion 520 peuvent par exemple comprendre un réseau de billes métalliques (« bail grid array » selon la terminologie anglo-saxonne). Les billes métalliques peuvent par exemple comprendre de l'indium. De manière alternative, les moyens d'interconnexion 520 peuvent 5 comprendre des structures colonnaires (« pillar » selon la terminologie anglo-saxonne). Les structures colonnaires peuvent par exemple comprendre un empilement de 3 um de cuivre, 1 urn de nickel, 3 um d'étain et 1 um de nickel. Lors de l'exécution de l'étape b) d'assemblage, les moyens d'interconnexion 520 sont mis en contact avec les faces arrière 340 des structures 10 électroluminescentes 320. L'étape b) peut être exécutée en pressant la structure temporaire 200 contre le substrat d'accueil 500. L'étape b) peut également impliquer un collage direct de la structure temporaire 200 et du substrat d'accueil 500. 15 L'étape b) est alors suivie d'une étape c) de retrait, au moins partiel, du substrat temporaire 400. L'étape c) peut être exécutée par abrasion mécanique (« grinding » selon la terminologie anglo-saxonne) (figures 2e, 3 et 4). Ainsi, l'issue de l'étape c), les structures électroluminescentes 320 20 reposent sur la face d'accueil 510 et sont connectées par leur face arrière 340 aux moyens d'interconnexion 520. L'électrode commune 360a formée par la couche d'adhésion 360 assure, avec les moyens d'interconnexion 520, le maintien mécanique entre les différentes structures électroluminescentes. 25 A cet égard, la couche d'adhésion, selon un premier mode de mise en oeuvre, peut être formée de manière à recouvrir intégralement les faces électroluminescentes 330 et les tranchées 350. De manière avantageuse, le matériau polymère formant la couche d'adhésion peut être, au moins partiellement transparent au rayonnement lumineux. 12 Par « au moins partiellement transparent au rayonnement lumineux », on entend généralement un matériau polymère organique dont le coefficient d'extinction dans la gamme de longueurs d'ondes couverte par le rayonnement lumineux est inférieur à1%. 5 Le matériau polymère peut comprendre un matériau polymère organique. En particulier, le matériau polymère peut comprendre : du poly(3,4- ethylenedioxythiophene): poly(styrenesulfonate) (Pedot :PSS), Poly(fluorene)s, polyphenylenes, polypyrenes, Polyazulenes, polynaphthalenes, poly(pyrrole)s (PPY), 10 polycarbazoles, polyindoles, polyazepines, polyanilines (PANI), poly(thiophene)s (PT), poly(p-phenylene sulfide) (PPS), Poly(acetylene)s (PAC), Poly(p-phenylene vinylene) (PPV). Le Pedot :PSS, qui présente une conductivité électrique de l'ordre de 4*105S/m, est particulièrement adapté pour former l'électrode commune 360a. Le matériau polymère peut également comprend un colle chargée en 15 espèces métalliques par exemple de l'argent. A cet égard, la colle EPO-TEK H2OE présente une conductivité électrique de l'ordre de 2,5*105S/m. Le matériau polymère peut également comprendre des polymères, intrinsèquement non conducteur, chargés avec des éléments conducteurs nanométriques (exemple avec des nano fils d'argent/Al). La référence [2] citée à la fin de la description en 20 donne un exemple. A cet égard, les inventeurs ont simulé le comportement, et en particulier l'évolution du potentiel de masse d'une électrode commune faite de Pedot :PSS, et présentant une épaisseur de 10 um. Pour effectuer cette simulation, la densité de courant traversant l'électrode commune était égale à 7500 A/m2. Tel que 25 représenté à la figure 5, la différence de potentiel de 200 mV observée entre le centre C et le bord B de l'électrode commune reste compatible avec une alimentation matricielle pour laquelle une densité de courant donnée doit être imposée. L'épaisseur de l'électrode commune 360a peut être supérieure à 20 nm, avantageusement supérieure à 500 nm, encore plus avantageusement supérieure à 1 um, 30 par exemple supérieur à 1011m. 13 Un tel agencement de l'électrode commune 360a, et en particulier son épaisseur, permet une meilleure tenue mécanique de ladite électrode en particulier au niveau des tranchées 350. En d'autres termes cet agencement permet de prévenir toute rupture mécanique de l'électrode commune au niveau des tranchées 350 pouvant 5 survenir par exemple lors de l'étape b). De manière similaire à ce premier mode de réalisation, des ouvertures traversantes 362 peuvent être formées au niveau de l'électrode commune 360a. La formation des ouvertures traversantes 362 peut intervenir dès la formation de la couche d'adhésion 360 lors de l'étape a), ou à l'issue de l'étape c) de 10 retrait du substrat temporaire 210. La formation des ouvertures traversantes 362 peut être exécutée par gravure sèche ou liquide. Les ouvertures traversantes 362 sont, en particulier, formées pour exposer en partie les faces électroluminescentes 330, et conserver la couche d'adhésion 15 360 en recouvrement des tranchées 350 et sur un contour 331 d'une largeur prédéterminée des faces électroluminescentes 330. Il est entendu que le contour 331 est contigu aux tranchées 350 de sorte que la couche d'adhésion assure une liaison mécanique entre deux structures électroluminescentes 320 adjacentes. La largeur prédéterminée peut être comprise entre 0,5 um et 25 um, 20 avantageusement entre 0,5 um et 10 um, et encore plus avantageusement entre 0,5 et 5 11m. Dès lors que des ouvertures traversantes 362 sont formées, il peut être avantageux de considérer la présence de la couche intermédiaire 370, en particulier dans le cadre d'une structure électroluminescente 320 faite de nanofils. 25 Les ouvertures traversantes permettent de considérer des matériaux polymères organiques relativement peu transparents, voire opaques, au rayonnement lumineux. A cet égard, selon ce second mode de réalisation, le matériau polymère peut comprendre au moins un des éléments choisi parmi : Les colles polymères chargée 30 de particules conductrices métalliques telles que des particules de cuivre d'argent ou 14 d'or. Les bases de polymères peuvent comprendre au moins un des matériaux choisi parmi : époxy, acrylates, silicones, polyuréthane, matrices sol-gel. Il est également possible de charger une matrice polymère photosensible (résine photlithographique) pour la rendre conductrice. 5 Selon un second mode de réalisation, la couche d'adhésion 360 peut comprendre des secondes tranchées 361 formées de manière conforme aux tranchées 350. Par « formées de manière conforme », on entend des secondes tranchées 361 présentant essentiellement la même géométrie. En d'autres termes, les 10 tranchées 350 et les secondes tranchées 361 sont essentiellement image l'une de l'autre. Selon ce second mode de réalisation, les secondes tranchées 361 peuvent être comblées par un matériau conducteur, le matériau conducteur comprenant avantageusement un oxyde transparent conducteur, de manière à assurer une continuité électrique au niveau de l'électrode commune 360a. 15 Ainsi, selon la présente invention, la couche d'adhésion faite d'un matériau polymère organique est conservée à la fin du procédé de fabrication et forme une électrode commune. Le procédé ainsi proposé est simplifié par rapport aux procédés connus de l'état la technique. 20 Par ailleurs, la tenue mécanique conférée par l'épaisseur de l'électrode permet de fiabiliser le procédé de fabrication et en particulier le dispositif électroluminescent formé par ledit procédé. Plus particulièrement, la souplesse de l'électrode commune conférée par sa nature permet d'accepter une certaine tolérance en termes de non planéité des 25 faces mises en regard lors de l'étape b). RÉFÉRENCES [1] FR3012676 ; 15 [2] Jiongxin Lu et al., « Development of Nove! Silver Nonoporticles/Polymer Composites as High K Polymer Matrix by In-situ Photochemical Method », Electronic Components and Technology Conference, 2006, REVENDICATIONS1. Procédé de fabrication d'un dispositif électroluminescent (100), comprenant : a) une première étape de formation d'une structure temporaire (200) qui comprend une pluralité de structures électroluminescentes (320) individuelles séparées les unes des autres par des tranchées (350) et comprenant chacune une face, dite face électroluminescente (330), par laquelle lesdites structures sont susceptibles d'émettre un rayonnement lumineux, les structures électroluminescentes (320) étant collées selon leur face électroluminescente (330), au moyen d'une couche d'adhésion (360) sur une face, dite face temporaire (220), d'un substrat temporaire (210) ; b) une étape d'assemblage qui comprend la mise en contact des structures électroluminescentes (320) selon une face opposée à la face électroluminescente (330) dite face arrière (340), avec une face, dite face d'accueil (510), d'un substrat d'accueil (500) ; c) une étape de retrait, au moins partiel, du substrat temporaire (210) ; le procédé étant caractérisé en ce que la couche d'adhésion (360), qui comprend un matériau polymère électriquement conducteur et au moins partiellement transparent au rayonnement lumineux, est, au moins en partie, conservée à l'issue de l'étape c) et forme une électrode commune (360a) aux faces électroluminescentes (330) dont l'épaisseur est supérieure à 20 nm, avantageusement supérieure à 500 nm, encore plus avantageusement supérieure à 1 um. 2. Procédé selon la revendication 1, dans lequel l'étape a) comprend la formation de la couche d'adhésion (360) sur l'un ou l'autre du substrat temporaire (210) et d'un premier substrat (300), le premier substrat (300) comprenant sur une de ses faces, dite première face (310), la pluralité de structures électroluminescentes (320). 17 3. Procédé selon la revendication 2, dans lequel l'étape a) comprend en outre une étape d'assemblage, dite étape d'assemblage temporaire, du substrat temporaire (210) et du premier substrat (300). 5 4. Procédé selon la revendication 3, dans lequel l'étape a) comprend également le retrait au moins partiel du premier substrat (300). 5. Procédé selon l'une des revendications 2 à 4, dans lequel une couche intermédiaire (370) comprenant un oxyde transparent conducteur est formée en 10 contact direct des faces électroluminescentes (330) de chacune des structures électroluminescentes (320). 6. Procédé selon l'une des revendications 1 à 5, dans lequel le procédé de fabrication comprend en outre la formation d'ouvertures traversantes (362) 15 dans la couche d'adhésion (360) exposant partiellement les faces électroluminescentes (330), les ouvertures traversantes (362) étant avantageusement formées par une étape de gravure sèche ou liquide. 7. Procédé selon la revendication 6, dans lequel la formation des 20 ouvertures traversantes (362) est adaptée pour conserver une section de la couche d'adhésion (360) recouvrant les tranchées (350) et un contour d'une largeur prédéterminée des faces électroluminescentes (330). 8. Procédé selon la revendication 6 ou 7, dans lequel la formation 25 des ouvertures traversantes est exécutée soit au cours de l'étape a), soit à l'issue de l'étape c). 9. Procédé selon l'une des revendications 1 à 5, dans lequel la couche d'adhésion (360) comprend des secondes tranchées (361) formées de manière conforme aux tranchées (350), et comblées par un matériau conducteur, le matériau conducteur comprenant avantageusement un oxyde transparent conducteur. 18 10. Procédé selon l'une des revendications 1 à 9, dans lequel le matériau polymère comprend au moins un des matériaux choisi parmi : Pedot PSS, poly(3,4-ethylenedioxythiophene): poly(styrenesulfonate) (Pedot :PSS), Poly(fluorene)s, polyphenylenes, polypyrenes, Polyazulenes, polynaphthalenes, poly(pyrrole)s (PPY), 5 polycarbazoles, polyindoles, polyazepines, polyanilines (PANI), poly(thiophene)s (PT), poly(p-phenylene sulfide) (PPS), Poly(acetylene)s (PAC), Poly(p-phenylene vinylene) (PPV). 11. Procédé selon l'une des revendications 1 à 10, dans lequel les structures électroluminescentes (320) comprennent, de leur face électroluminescente 10 (330) vers leur face arrière (340), une couche électroluminescente reposant sur un substrat support présentant une épaisseur inférieure à 10 um, avantageusement inférieur à 5 um. 12. Procédé selon la revendication 11, dans lequel les structures 15 électroluminescentes (320) comprennent chacune une couche active intercalée entre une première couche de semi-conducteur et une seconde couche de semi-conducteur. 13. Procédé selon la revendication 11, dans lequel la couche électroluminescente comprend une pluralité de nanofils perpendiculaires à la face 20 électroluminescente (330). 14. Procédé selon l'une des revendications 1 à 13, dans lequel les structures électroluminescentes (320) sont agencées de manière matricielle. 25 15. Procédé selon l'une des revendications 1 à 13, dans lequel le substrat temporaire (210) n'est retiré que partiellement à l'étape c), et comprend un matériau dont la transmission optique dans le domaine de longueurs d'ondes couvert par le rayonnement lumineux est supérieure à 1%, avantageusement supérieure à 50%, encore plus avantageusement supérieure à 90%. 30 16. Procédé selon l'une des revendications 1 à 15, dans lequel le substrat d'accueil (500) comprend, sur sa face d'accueil (510), des moyens 19 d'interconnexion, qui en combinaison avec l'électrode commune (360a), sont agencés pour adresser de manière individuelle chacune des structures électroluminescentes (320).